(57)【要約】  フェレ径の個数平均粒径が２〜１００ｎｍであり、平均円形度が１００〜１３０であるカーボンブラック粒子を含有することを特徴とするカーボンブラック。【特許請求の範囲】
【請求項１】
フェレ径の個数平均粒径が２〜１００ｎｍであり、平均円形度が１００〜１３０であるカーボンブラック粒子を含有することを特徴とするカーボンブラック。
【請求項２】
一次粒子を個数基準で５％以上有することを特徴とする請求項１に記載のカーボンブラック。
【請求項３】
前記カーボンブラック粒子が活性遊離基を有するかまたは生成することができる有機化合物でグラフトされていることを特徴とする請求項１又は２に記載のカーボンブラック。
【請求項４】
前記有機化合物が、少なくともフェノール系化合物及びまたはアミン系化合物を含むことを特徴とする請求項３に記載のカーボンブラック。
【請求項５】
円形度が１００〜１３０であるカーボンブラック粒子を個数基準で１０％以上含有し、フェレ径の個数平均粒径が２〜１００ｎｍであることを特徴とするカーボンブラック。
【発明の詳細な説明】
【技術分野】
【０００１】
本発明はフェレ径の個数平均粒径が２〜１００ｎｍであり、円形度が１００〜１３０であるカーボンブラック粒子を含有するカーボンブラックに関する。
特には、ゴム工業、プラスチック工業や油性インク、塗料、乾電池など多くの業界で広範に使用されているカーボンブラックに関するものである。
【背景技術】
【０００２】
カーボンブラックは、着色性、導電性、耐候性、耐薬品性等に優れるため、例えばプラスチックやエラストマーの補強剤や充填剤等種々の目的で幅広く使用されている。
通常、カーボンブラックは、複数の基本粒子が化学的及び／又は物理的に結合した２次粒子、すなわち凝集体（ストラクチャともいう）として存在している（図４）。この凝集体は、不規則な鎖状に枝分かれした複雑な凝集構造をとっている。また、凝集体同士がVan der Waals力や単なる集合、付着、絡み合いなどから２次凝集体をも形成して存在しているものもある。そのため、カーボンブラックは広い形状の分布を有していた。このような場合、例えば樹脂やゴムに分散して成型しても、それら成型物の表面の光沢度や仕上がりが十分ではなかった。【０００３】
さらに、凝集体として存在するカーボンブラックは、その形状が不均一であるため、所望の媒体に分散する際にその形状の不均一性からくる分散性や流動性の不均一性の影響を受けることを余儀なくされている。また、形状に不均一な粒子は個々の光学的、機械的、電気的特性が異なるため、樹脂などに分散されて最終物になった時に、その個々の粒子の不規則な性能が影響を及ぼし均一な光学的、機械的特性をえることが困難であった。
【発明の開示】
【発明が解決しようとする課題】
【０００４】
したがって、本発明は、上述の問題に鑑みてなされたものであり、その目的は、フェレ径の個数平均粒径が２〜１００ｎｍであり、平均円形度が１００〜１３０であるカーボンブラック粒子を含有するカーボンブラックを提供することにある。
本発明の他の目的は、一次粒子の状態で安定して存在するカーボンブラックを提供することにある。
本発明の他の目的は、分散性、流動性に優れるカーボンブラックを提供することにある。
本発明の他の目的は、樹脂などへ混合したときに、その成型物の表面仕上がり、表面光沢性が良好とすることができ、機械的強度を強化することが可能なカーボンブラックを提供することにある。
【課題を解決するための手段】
【０００５】
上記諸目的は、下記（１）〜（５）により達成される。
（１）フェレ径の個数平均粒径が２〜１００ｎｍであり、平均円形度が１００〜１３０であるカーボンブラック粒子を含有することを特徴とするカーボンブラック。
（２）一次粒子を個数基準で５％以上有することを特徴とする（１）に記載のカーボンブラック。
（３）前記カーボンブラックが活性遊離基を有するかまたは生成することができる有機化合物でグラフトされていることを特徴とする上記（１）又は（２）に記載のカーボンブラック。
（４）前記有機化合物が、少なくともフェノール系化合物及びまたはアミン系化合物を含むことを特徴とする上記（３）に記載のカーボンブラック。
（５）フェレ径の個数平均粒径が２〜１００ｎｍであり、円形度が１００〜１３０であるカーボンブラック粒子を個数基準で１０％以上含有することを特徴とするカーボンブラック。【０００６】
少なくとも上記（１）ないし（５）の構成を満たすことで、分散性、流動性に優れ、粉体としてハンドリングが容易になるほか、樹脂などへ混合したときに、その成型物の表面仕上がり、表面光沢性を良好とすることができ、さらには機械的強度を強化することが可能となる。【０００７】
本発明者らは少なくとも上記問題点を鑑み、研究を重ねた。従来、カーボンブラックは凝集体構造をとりやすく、ミクロ分散構造が得られにくかった。この原因を検討した結果、粒子の形状の分布がその原因になっていると推定した。すなわち、粒子の大きさの異なっているものが存在した状態では、個々の粒子の挙動が不均一となり、例えば、異なる形状同士の粒子が Van der Waals 力や粒子表面の抵抗などにより付着しやすくなり、凝集体の形成が起こりやすくなり、結果として分散が不十分になっているものと推定した。また、形状が大きく異なると媒体に対する挙動も個々に大きく異なり、十分な特性が得られないと推定した。以上より、粒子の形状をできるだけそろえることで、粒子間の凝集の発生を抑制し、粒子挙動の均一化をすることができることを見出したものである。【０００８】
本願でいう一次粒子について説明する。通常のカーボンブラックは凝集体の形態で存在するが、これらの凝集体は複数の基本粒子が化学的／物理的に凝集した形態である。本願でいう一次粒子は、その基本粒子を指す。しかし凝集体を構成する状態の基本粒子を指すものではなく、凝集体から分離して基本粒子の状態で安定して存在している粒子を指す。本願でいう二次粒子とは、基本粒子が凝集してできた凝集体を指す。ここで、凝集体同士が凝集した二次凝集体も本願では、二次粒子と総称する。【０００９】
図２は二次粒子と基本粒子の関係を説明する図である。基本粒子が凝集してできた状態を二次粒子としている。また、図３は二次粒子を構成する基本粒子が二次粒子から分離され、安定して存在している状態を指し、この基本粒子単体で存在する粒子を一次粒子とする。【００１０】
以下、詳細に説明する。
（１）フェレ径の個数平均粒径
本発明のカーボンブラックは、フェレ径の個数平均粒径が２〜１００ｎｍの範囲になることが好ましい。好ましくは、１０〜１００ｎｍである。特に好ましくは１０〜８０ｎｍである。
このような範囲をとることによって、例えば樹脂成型物へ表面に緻密に分散することができ、表面性を向上させることが可能となる。【００１１】
ここでフェレ径の個数平均粒径の測定対象は、安定に存在するカーボンブラックの一次粒子と二次粒子である。凝集体として存在するカーボンブラックの場合は、その凝集体が測定の対象となり、凝集体中の基本粒子を計測するものではない。
この個数平均粒径に制御するには、凝集体として存在するカーボンブラックの基本粒子径が上記の範囲に入るものを適宜選択して処理を行うことや、凝集体を一次粒子に分断する製造時の条件を変更することで達成すること出来る。【００１２】
このフェレ径の個数平均粒径は、電子顕微鏡により観察することができる。
カーボンブラック単体からこのフェレ径の個数平均粒径を求めるときは、走査型電子顕微鏡（ＳＥＭ）により、１０万倍に拡大して撮影し、１００個の粒子を適宜選択して算出する。
尚、樹脂などの成型物からカーボンブラックの平均粒径を求める場合は透過型電子顕微鏡（ＴＥＭ）により１０万倍に拡大して撮影し、１００個の粒子を適宜選択して算出してもよい。【００１３】
尚、本発明で用いられるフェレ径とは、上記電子顕微鏡で撮影された複数のカーボンブラック粒子において、各カーボンブラック粒子の任意の一方向における最大長さを表す。最大長さとは、上記任意の一方向に対して垂直で、粒子の外径に接する２本の平行線を引く場合の平行線間の距離をいう。【００１４】
例えば、図２において、電子顕微鏡によるカーボンブラック粒子２００の撮影写真３００について任意の一方向２０１を定める。前記任意の一方向２０１に対して垂直で各カーボンブラック粒子２００に接する２本の直線２０２の間の距離がフェレ径２０３である。【００１５】
本発明のカーボンブラックは、その一次粒子のフェレ径の個数平均粒径が２〜１００ｎｍであることが好ましい。特には、３〜８０ｎｍである。このような範囲のカーボンブラックを使用することにより、より樹脂の強度を増加させることができる。または、成型物の光沢度が向上させたり、もしくは仕上がり状態を美しくさせることが出来る。一次粒子の個数平均粒径の測定方法は、上記カーボンブラックの個数平均粒径の測定方法に準じる。但し、測定粒子数は一次粒子を１００個とする。【００１６】
（２）一次粒子の割合
本発明のカーボンブラックは、一次粒子をカーボンブラック中に個数基準で、５％以上含有することが好ましい。上限としては、１００％である。これらの割合は、適用する工業分野によって好適な割合が変わるが、一次粒子の存在割合が多いほど、適用する工業分野での製品の性能を良好にすることが可能となる。樹脂成型物であれば、機械的強度、表面光沢性などが向上する。具体的には、１０％以上、２０％以上、３０％以上、４０％以上、５０％以上の順で好ましくなる。一次粒子の割合を測定するときは、透過型電子顕微鏡（ＴＥＭ）により、測定粒子を観察し、測定粒子数１０００個中に存在する一次粒子をカウントして計算する。【００１７】
本発明のカーボンブラックは、本願のカーボンブラックとは異なる粒度分布を有するカーボンブラックと混合してもよい。そのような混合物としてカーボンブラックは、適用分野のニーズに応じて平均粒径や本発明のカーボンブラックのとの混合比を決めればよい。【００１８】
（３）カーボンブラックの円形度
本発明のカーボンブラックは、カーボンブラック粒子の円形度の算術平均値が１００〜１３０の範囲にある。好ましくは、１００〜１２０、さらに好ましくは１００〜１１５である。
このような範囲をとることによって、粘度特性が良好となり、しいては均一な分散効果をより顕著に得ることが可能となる。また形状が均一化し、最終樹脂成型物等の表面仕上がりや光沢性などの光学的特性及び機械的特性が向上する。【００１９】
カーボンブラックの円形度の平均値は、次のようにして測定できる。
すなわち、カーボンブラックを透過型電子顕微鏡（ＴＥＭ）にて１０万倍に拡大し、カーボンブラックの投影写真を測定する。ついで、これらのカーボンブラック個々の粒子について下記式１にて計算される円形度円形度を求めた。
（式１）  円形度＝｛（最大径／２）２×π｝／投影面積
上記式において、完全な円になっている場合は１００となり、不定形になるほど数値が大きくなるものである。円形度は、基本粒子の存在量を調整したり、上記円形度に属するカーボンブラックを分級することによって調整が可能である。【００２０】
（４）円形度が１００〜１３０であるカーボンブラック粒子を個数基準で１０％以上含有し、フェレ径の個数平均粒径が２〜１００ｎｍであることを特徴とするカーボンブラック
フェレ径の個数平均粒径及び円形度については上述の定義と同義である。円形度が１００〜１３０であるカーボンブラック粒子は、走査型電子顕微鏡（ＳＥＭ）により１０万倍に拡大し、１００個のカーボンブラック粒子を観察し、個数基準により算出する。円形度が１００〜１３０であるカーボンブラック粒子は、個数基準で２０％以上、好ましくは５０％以上含有されているとよい。
電子顕微鏡は、場合によっては透過型（ＴＥＭ）を用いても良い。【００２１】
（５）カーボンブラック
本発明のカーボンブラックは、最終的に安定して存在するカーボンブラック粒子表面が、有機化合物などで表面処理（グラフト化を含む）されていることが好ましい。
グラフト化率は、反応前有機化合物量をＹ、抽出された有機化合物をＺとするとき、（（Ｙ−Ｚ）／Ｙ）×１００（％）で表される。グラフト化率は５０％以上が好ましい。表面に均一に処理されているほど分散が向上する。【００２２】
本発明のカーボンブラックは、後述する活性遊離基を有するかまたは生成することができる有機化合物で少なくともその表面がグラフトされていることが望ましい。このような構成をとることにより、媒体への分散が向上するばかりか、機械的強度も向上することに寄与することができる。【００２３】
（６）カーボンブラックの製法
本発明のカーボンブラックの好適な製法について説明する。
本発明で使用できる好適な製法としては、少なくとも以下の工程を有するものである。
（Ａ）活性遊離基を有するかまたは生成することができる有機化合物で少なくとも基本粒子の凝集体（ストラクチャ）からなる二次粒子を含むカーボンブラックの表面を処理する表面処理工程
（Ｂ）少なくとも二次粒子を含むカーボンブラックに機械的剪断力を付与して一次粒子化させ、且つ、二次粒子から分離した分離目に有機化合物をグラフト化する工程
以下詳細に（Ａ）、（Ｂ）について説明する。【００２４】
（Ａ）活性遊離基を有するかまたは生成することができる有機化合物で少なくとも基本粒子の凝集体（ストラクチャ）からなる二次粒子を含むカーボンブラックの表面を処理する表面処理工程【００２５】
本工程では、凝集体からなるカーボンブラックの表面を上記有機化合物で表面処理する工程である。
本工程では、最小凝集単位であるストラクチャの表面上に熱や機械的な力によりラジカルを発生させ、このラジカルを捕捉することが可能である有機化合物で表面処理する。この工程によって、カーボンブラック同士の強い凝集力により、再び凝集していた再凝集部位を効果的に減少させ、ストラクチャやカーボンブラックの一次粒子が凝集付着を防止することができる。
ここで表面処理とは、表面を有機化合物で吸着させる処理、有機化合物をグラフトさせる処理を含んでいる。一次粒子化した後に粒子を安定化させるために、二次粒子から分離した面以外の部分に二次粒子の表面全体に有機化合物がグラフト化されていることが好ましい。後述するグラフト工程後に安定して一次粒子を存在させるために、本工程でカーボンブラック表面に有機化合物をグラフトさせることが好ましい。【００２６】
表面処理の方法としては、例えば、カーボンブラック凝集体と活性遊離基を有するかまたは生成することができる有機化合物を混合することによって表面処理が可能である。この表面処理に於いては機械的剪断力を付与する混合工程を含むことが好ましい。すなわち、機械的剪断力を付与する工程にてカーボンブラックの二次粒子の表面が活性化され、さらに、有機化合物自体も剪断力にて活性化され、いわゆるラジカル化された状態となりやすく、結果としてカーボンブラック表面に有機化合物のグラフト化が促進されやすくなるものと推定される。
表面処理工程においては、機械的剪断力を付与できる装置が好ましい。【００２７】
表面処理工程に使用される好ましい混合装置については、ポリラボシステムミキサ（サーモエレクトロン社製）、リファイナ、単軸押出機、二軸押出機、遊星軸押出機、錐形軸押出機、連続混練機、密封ミキサー、Ｚ形ニーダーなどを使用することができる。
表面処理工程時に上記装置を使用する場合には、混合機中の混合ゾーンの混合物充満度が８０％以上となるように設定することが好ましい。充満度は下記の式により求められる。
Ｚ＝Ｑ／Ａ
Ｚ：充満度（％）  Ｑ：充填物体積（ｍ２）  Ａ：混合部空隙量（ｍ２）【００２８】
すなわち、混合時に高い充満状態とすることで機械的な剪断力が粒子全体に均一に付与することができる。この充満度が低い場合には剪断力の伝達が不十分となり、カーボンブラックや有機化合物の活性を高くすることができず、グラフト化が進行しにくくなる可能性がある。【００２９】
混合時は混合ゾーンの温度を、上記有機化合物の融点以上、好ましくは融点＋２００℃以内、さらには、融点＋１５０℃以内とすることが好ましい。尚、複数種類の有機化合物が混合される場合は最も融点の高い有機化合物の融点に対して温度設定がされることが好ましい。
混合時には、超音波、マイクロ波、紫外線、赤外線などの電磁波の照射、オゾン作用、酸化剤の作用、化学的作用及び／又は機械的剪断力作用などを併用することにより表面処理の程度、工程の時間を変更することが可能である。混合時間は、所望の表面処理の程度にもよるが、１５秒から１２０分程度である。好ましくは１〜１００分である。【００３０】
表面処理に使用する有機化合物は、カーボンブラック１００重量部に対して、５〜３００重量部の範囲内で添加して表面処理工程を行うことが好ましい。さらに好ましくは、１０〜２００重量部である。このような範囲で前記有機化合物を添加することにより、カーボンブラック表面に均一に有機化合物を付着させることができ、さらに、二次粒子を形成した時点で生成する分離面に付着できるに充分な量とすることができる。このため、分解された一次粒子が再度凝集することを効果的に防止でき、また、この添加量以上に添加した場合に発生する、出来上がりのカーボンブラックにて過剰に存在する有機化合物によるカーボンブラック固有の特性を喪失させる可能性が低くなる。【００３１】
（Ｂ）少なくとも二次粒子を含むカーボンブラックに機械的剪断力を付与して一次粒子化させ、且つ、二次粒子から分離した分離目に有機化合物をグラフト化する工程【００３２】
本工程は、上記表面処理工程で再凝集部位が少なくなったカーボンブラックを開裂させ、二次粒子から一次粒子化させると同時に表面に有機化合物にてグラフト化し、安定な一次粒子化する工程である。すなわち、例えば、機械的剪断力を前記有機化合物で表面処理したカーボンブラックに付与し、基本粒子の凝集部に亀裂を生じさせつつその部分に有機化合物をグラフト化させ、カーボンブラックの再凝集を抑制していく。当該カーボンブラックに継続して機械的剪断力を付与することにより亀裂部分を拡大させ、一次粒子化させつつ有機化合物を開裂で生じた分離面にグラフト化させ、最終的に一次粒子として分離した時点では、凝集可能な活性部が存在しない状態とさせることで安定な次粒子として存在させる工程である。この場合、添加されている有機化合物にも同様の機械的剪断力が付与されているため、有機化合物自体も機械的剪断力にて活性化されており、グラフト化が促進される。【００３３】
なお、本明細書でいう「有機化合物をグラフト化させたカーボンブラック」とは、カーボンブラック部分に有機化合物部分がグラフト化されたカーボンブラックをいう。さらに、ここでいう「グラフト化」とは、ドネ（Jean-Baptiste Donnet）らがその著書「カーボンブラック」（１９７８年  ５月  １日株式会社講談社発行）にて定義しているように、カーボンブラックのような基質に対する有機化合物の不可逆的な付加のことである。【００３４】
上記グラフト工程は、少なくとも亀裂部分に活性遊離基を有するかまたは生成することができる有機化合物をグラフト化させる工程であるが、亀裂部分以外に同時にグラフト化が起こっていてもよい。また、上記の表面処理工程進行中に同時にまたは別工程として実行されても良い。【００３５】
上記の亀裂をおこすための手段としては、超音波、マイクロ波、紫外線、赤外線などの電磁波の照射、オゾン作用、酸化剤の作用、化学的作用、機械的剪断力作用などさまざまな形態がとりうる。
本発明では、少なくとも機械的剪断力を付与することによって、亀裂を起こさせることが好ましい。有機化合物で表面処理されたカーボンブラック（ストラクチャ）を、機械的剪断力が作用する場におき、表面処理されたカーボンブラックをストラクチャから一次粒子に調整することが望ましい。この機械的剪断力を付与する際には、他の上記に記載された亀裂を起こすための手段を合わせて使用してもよい。ここでの機械的剪断力とは前述の表面処理工程での機械的剪断力と同様な剪断力を加えることが好ましい。【００３６】
前述のように、機械的剪断力の作用はカーボンブラックを凝集体から一次粒子に微粒子化させるばかりではなく、カーボンブラック内部の鎖を断裂させて活性遊離基を生成させる事も行う。本発明で使用される遊離基を備えているかまたは生成することができる有機化合物は、例えば機械的剪断力場の作用を受けて断裂して活性遊離基を有するかまたは生成することができる有機化合物を含む。機械的剪断力の作用下だけで十分に活性遊離基が形成できない場合には、超音波、マイクロ波、紫外線、赤外線などの電磁波の照射下、オゾンの作用下、または酸化剤の作用下において、活性遊離基数を補完することができる。【００３７】
機械的剪断力を与える装置としては、ポリラボシステムミキサ（サーモエレクトロン社製）、リファイナ、単軸押出機、二軸押出機、遊星軸押出機、錐形軸押出機、連続混練機、密封ミキサー、Ｚ形ニーダーなどを使用することができる。なお、この機械的剪断力を付与する条件としては前述の表面処理と同様の条件とすることが機械的剪断力を効果的に付与する観点で好ましい。また、これら装置を使用することにより、効果的、且つ、連続的に機械的エネルギーを粒子全体に均一に付与することができるため、グラフト化を効率的、且つ、均一に行うことができる点で好ましい。【００３８】
上記の表面処理工程とグラフト工程においては、添加する有機化合物は、有機化合物が所定の量となるように、徐々に連続的又は断続的に添加してもよいし、上記表面工程開始時に予め所定量を添加しておき、グラフト工程まで実行してもよい。【００３９】
表面処理の材料として表面処理工程に使用される有機化合物とグラフト反応させる材料としてグラフト工程に使用される有機化合物は、同じであっても異なっていても良い。【００４０】
上述のグラフト工程は、使用される有機化合物の融点以上の条件において実施されることが望ましい。温度条件の上限としては特に有機化合物の融点＋２００℃以内、さらには、融点＋１５０℃以内であることが、グラフト反応、一次粒子の分裂を促進する観点で好ましい。尚、複数種類の有機化合物が混合される場合は最も融点の高い有機化合物の融点に対して温度設定がされることが好ましい。【００４１】
上述の機械的剪断力作用させる時間は、試料の量やスケールにもよるが、工程を十分に実行するために、１分以上１００分以内であることが反応の均一性を向上する観点で好ましい。【００４２】
上述の製造方法では、カーボンブラックと後述する有機化合物を溶媒を使用せずに混合させて機械的剪断力を付与することが好ましい。反応として有機化合物の溶融温度以上にて剪断力を付与するため、有機化合物が液状となるため、固体であるカーボンブラック表面に均一になじみ、反応を効果的に進行させることができる。溶媒を使用した場合には、均一性は向上するものの、機械的剪断力を付与する際のエネルギーの伝達が低下するため、活性化のレベルが低下してしまい、グラフト化を効果的に進行させることができにくくなると推定される。【００４３】
２）出発原料としてのカーボンブラック
使用可能なカーボンブラックとしては、例えば、ファーネスブラック、チャンネルブラック、アセチレンブラック、ランプブラック等、いずれの市販のものが使用できるが、凝集体構造を有しているカーボンブラックである。この凝集体構造とは、基本粒子である一次粒子が凝集して形成されて、ストラクチャ構造を有するもので、いわゆる一次粒子の凝集体からなる、二次粒子化されたカーボンブラックを意味する。また、カーボンブラックへの有機化合物の表面処理やグラフト反応を円滑にするために、カーボンブラックの表面に十分なカルボキシル基、キノン基、フェノール基やラクトン基などの酸素含有官能基及び層面周縁の活発な水素原子が多く存在していることが望ましい。そのため、本発明で使用されるカーボンブラックについて、酸素含有量が０．１％以上であり、水素含有量は０．２％以上であることが好ましい。特には、酸素含有量が、１０％以下、水素含有量は、１％以下である。ここで酸素含有量、水素含有量はそれぞれ、酸素元素数又は水素元素数を全元素数（炭素、酸素、水素の元素の和）で割った値で求められる。
このような範囲を選択することにより、カーボンブラックへの有機化合物の表面処理やグラフト反応を円滑にすることができる。【００４４】
また、上述の範囲を選択することによって、遊離基を備えているかまたは生成することができる有機化合物を確実にグラフトさせることができ、再凝集防止効果が高くなる。カーボンブラック表面の酸素含有量及び水素含有量が前記範囲を下回る場合には、加熱空気酸化やオゾン酸化などの気相酸化、または硝酸、過酸化水素、過マンガン酸カリウム、次亜塩素酸ナトリウム、臭素水などによる液相酸化処理によりカーボンブラックの酸素含有量及び水素含有量を増加させてもよい。【００４５】
３）有機化合物
表面処理工程でカーボンブラックを表面処理するために、もしくはグラフト工程でカーボンブラックにグラフト化するために使用する有機化合物は、遊離基を備えているかまたは生成することができる有機化合物である。
遊離基を生成することができる有機化合物において、遊離基を生成する条件は特に制限がないが、本発明で使用される有機化合物の場合は、グラフト工程中には、遊離基を有している状態となることが必要である。当該有機化合物は、少なくとも電子移動により遊離基を生成可能な化合物、熱分解により遊離基を生成可能な化合物、せん断力等により化合物の構造が断裂された結果、遊離基を生成可能な化合物が好ましい。【００４６】
本発明で使用される遊離基を備えているかまたは生成することができる有機化合物については、その分子量が５０以上であることが好ましく、上限としては１５００以下であることが好ましい。このような分子量の範囲の有機化合物を採用することによって、ある程度大きい分子量の有機化合物で表面を置換したカーボンブラックとすることができ、形成された一次粒子の再凝集を抑制することができる。また、分子量として１５００以下のものとすることにより、過度な表面改質とならず、表面にグラフト化された有機化合物の特性が過度に発揮されることなく、カーボンブラック自体の保有する特性を十分に発揮させることができる。【００４７】
上記表面処理工程とグラフト工程で使用される前記有機化合物は同一でも、異なっていても良いし、それぞれの工程に複数種の有機化合物を添加しても良い。反応温度の制御やその他の条件を簡素化するために、表面処理工程とグラフト工程で使用する有機化合物は同一であるほうが望ましい。【００４８】
前記有機化合物の例としては、フェノール系化合物、アミン系化合物、リン酸エステル系化合物、チオエーテル系化合物のカーボンブラック表面の遊離基を捕捉することができる有機化合物をあげることができる。【００４９】
これらの有機化合物としては、いわゆる酸化防止剤、光安定剤が好ましい。さらに好ましくは、ヒンダードフェノール、ヒンダードアミン系をあげることができる。また、リン酸エステル系化合物、チオール系化合物、チオエーテル系化合物の酸化防止剤も使用することができる。これらの有機化合物は複数組み合わせて使用してもよい。その組み合わせにより、表面処理の特性を種々発揮させることもできる。
また、これらの有機化合物は、反応を確実に制御するために、イソシアネート基を持たないことが好ましい。すなわち、過度な反応性を有する有機化合物を使用した場合には均一なグラフト化反応が形成されにくくなってしまい、反応時間や有機化合物量を多量に使用しなくてはならなくなる場合がある。この理由として明確ではないが、前述の様な反応性の高い有機化合物を使用した場合には、表面活性点以外にも反応が進行してしまい、本来の目的である機械的剪断力により形成された活性点への反応が不十分となってしまうためと推定される。【００５０】
前記有機化合物の具体例を以下に示す。【００５１】
フェノール系化合物
（有機化合物１〜８８）
（有機化合物１）
2006129363.tif 000002
（有機化合物２）
2006129363.tif 000003
（有機化合物３）
2006129363.tif 000004
（有機化合物４）
2006129363.tif 000005
（有機化合物５）
2006129363.tif 000006
（有機化合物６）
2006129363.tif 000007
（有機化合物７）
2006129363.tif 000008
（有機化合物８）
2006129363.tif 000009
（有機化合物９）
2006129363.tif 000010
（有機化合物１０）
2006129363.tif 000011
（有機化合物１１）
2006129363.tif 000012
（有機化合物１２）
2006129363.tif 000013
（有機化合物１３）
2006129363.tif 000014
（有機化合物１４）
2006129363.tif 000015
（有機化合物１５）
2006129363.tif 000016
（有機化合物１６）
2006129363.tif 000017
（有機化合物１７）
2006129363.tif 000018
（有機化合物１８）
2006129363.tif 000019
（有機化合物１９）
2006129363.tif 000020
（有機化合物２０）
2006129363.tif 000021
（有機化合物２１）
2006129363.tif 000022
（有機化合物２２）
2006129363.tif 000023
（有機化合物２３）
2006129363.tif 000024
（有機化合物２４）
2006129363.tif 000025
（有機化合物２５）
2006129363.tif 000026
（有機化合物２６）
2006129363.tif 000027
（有機化合物２７）
2006129363.tif 000028
（有機化合物２８）
2006129363.tif 000029
（有機化合物２９）
2006129363.tif 000030
（有機化合物３０）
2006129363.tif 000031
（有機化合物３１）
2006129363.tif 000032
（有機化合物３２）
2006129363.tif 000033
（有機化合物３３）
2006129363.tif 000034
（有機化合物３４）
2006129363.tif 000035
（有機化合物３５）
2006129363.tif 000036
（有機化合物３６）
2006129363.tif 000037
（有機化合物３７）
2006129363.tif 000038
（有機化合物３８）
2006129363.tif 000039
（有機化合物３９）
2006129363.tif 000040
（有機化合物４０）
2006129363.tif 000041
（有機化合物４１）
2006129363.tif 000042
（有機化合物４２）
2006129363.tif 000043
（有機化合物４３）
2006129363.tif 000044
（有機化合物４４）
2006129363.tif 000045
（有機化合物４５）
2006129363.tif 000046
（有機化合物４６）
2006129363.tif 000047
（有機化合物４７）
2006129363.tif 000048
（有機化合物４８）
2006129363.tif 000049
（有機化合物４９）
2006129363.tif 000050
（有機化合物５０）
2006129363.tif 000051
（有機化合物５１）
2006129363.tif 000052
（有機化合物５２）
2006129363.tif 000053
（有機化合物５３）
2006129363.tif 000054
（有機化合物５４）
2006129363.tif 000055
（有機化合物５５）
2006129363.tif 000056
（有機化合物５６）
2006129363.tif 000057
（有機化合物５７）
2006129363.tif 000058
（有機化合物５８）
2006129363.tif 000059
（有機化合物５９）
2006129363.tif 000060
（有機化合物６０）
2006129363.tif 000061
（有機化合物６１）
2006129363.tif 000062
（有機化合物６２）
2006129363.tif 000063
（有機化合物６３）
2006129363.tif 000064
（有機化合物６４）
2006129363.tif 000065
（有機化合物６５）
2006129363.tif 000066
（有機化合物６６）
2006129363.tif 000067
（有機化合物６７）
2006129363.tif 000068
（有機化合物６８）
2006129363.tif 000069
（有機化合物６９）
2006129363.tif 000070
（有機化合物７０）
2006129363.tif 000071
（有機化合物７１）
2006129363.tif 000072
（有機化合物７２）
2006129363.tif 000073
（有機化合物７３）
2006129363.tif 000074
（有機化合物７４）
2006129363.tif 000075
（有機化合物７５）
2006129363.tif 000076
（有機化合物７６）
2006129363.tif 000077
（有機化合物７７）
2006129363.tif 000078
（有機化合物７８）
2006129363.tif 000079
（有機化合物７９）
2006129363.tif 000080
（有機化合物８０）
2006129363.tif 000081
（有機化合物８１）
2006129363.tif 000082
（有機化合物８２）
2006129363.tif 000083
（有機化合物８３）
2006129363.tif 000084
（有機化合物８４）
2006129363.tif 000085
（有機化合物８５）
2006129363.tif 000086
（有機化合物８６）
2006129363.tif 000087
（有機化合物８７）
2006129363.tif 000088
（有機化合物８８）
2006129363.tif 000089
アミン系化合物
（有機化合物８９〜１４４）
（有機化合物８９）
2006129363.tif 000090
（有機化合物９０）
2006129363.tif 000091
（有機化合物９１）
2006129363.tif 000092
（有機化合物９２）
2006129363.tif 000093
（有機化合物９３）
2006129363.tif 000094
（有機化合物９４）
2006129363.tif 000095
（有機化合物９５）
2006129363.tif 000096
（有機化合物９６）
2006129363.tif 000097
（有機化合物９７）
2006129363.tif 000098
（有機化合物９８）
2006129363.tif 000099
（有機化合物９９）
2006129363.tif 000100
（有機化合物１００）
2006129363.tif 000101
（有機化合物１０１）
2006129363.tif 000102
（有機化合物１０２）
2006129363.tif 000103
（有機化合物１０３）
2006129363.tif 000104
（有機化合物１０４）
2006129363.tif 000105
（有機化合物１０５）
2006129363.tif 000106
（有機化合物１０６）
2006129363.tif 000107
（有機化合物１０７）
2006129363.tif 000108
（有機化合物１０８）
2006129363.tif 000109
（有機化合物１０９）
2006129363.tif 000110
（有機化合物１１０）
2006129363.tif 000111
（有機化合物１１１）
2006129363.tif 000112
（有機化合物１１２）
2006129363.tif 000113
（有機化合物１１３）
2006129363.tif 000114
（有機化合物１１４）
2006129363.tif 000115
（有機化合物１１５）
2006129363.tif 000116
（有機化合物１１６）
2006129363.tif 000117
（有機化合物１１７）
2006129363.tif 000118
（有機化合物１１８）
2006129363.tif 000119
（有機化合物１１９）
2006129363.tif 000120
（有機化合物１２０）
2006129363.tif 000121
（有機化合物１２１）
2006129363.tif 000122
（有機化合物１２２）
2006129363.tif 000123
（有機化合物１２３）
2006129363.tif 000124
（有機化合物１２４）
2006129363.tif 000125
（有機化合物１２５）
2006129363.tif 000126
（有機化合物１２６）
2006129363.tif 000127
（有機化合物１２７）
2006129363.tif 000128
（有機化合物１２８）
2006129363.tif 000129
（有機化合物１２９）
2006129363.tif 000130
（有機化合物１３０）
2006129363.tif 000131
（有機化合物１３１）
2006129363.tif 000132
（有機化合物１３２）
2006129363.tif 000133
（有機化合物１３３）
2006129363.tif 000134
（有機化合物１３４）
2006129363.tif 000135
（有機化合物１３５）
2006129363.tif 000136
（有機化合物１３６）
2006129363.tif 000137
（有機化合物１３７）
2006129363.tif 000138
（有機化合物１３８）
2006129363.tif 000139
（有機化合物１３９）
2006129363.tif 000140
（有機化合物１４０）
2006129363.tif 000141
（有機化合物１４１）
2006129363.tif 000142
（有機化合物１４２）
2006129363.tif 000143
（有機化合物１４３）
2006129363.tif 000144
（有機化合物１４４）
2006129363.tif 000145
チオール系及びチオエーテル系化合物
（有機化合物１４５〜１５３）
（有機化合物１４５）
2006129363.tif 000146
（有機化合物１４６）
2006129363.tif 000147
（有機化合物１４７）
2006129363.tif 000148
（有機化合物１４８）
2006129363.tif 000149
（有機化合物１４９）
2006129363.tif 000150
（有機化合物１５０）
2006129363.tif 000151
（有機化合物１５１）
2006129363.tif 000152
（有機化合物１５２）
2006129363.tif 000153
（有機化合物１５３）
2006129363.tif 000154
リン酸エステル系化合物
（有機化合物１５４〜１６０）
（有機化合物１５４）
2006129363.tif 000155
（有機化合物１５５）
2006129363.tif 000156
（有機化合物１５６）
2006129363.tif 000157
（有機化合物１５７）
2006129363.tif 000158
（有機化合物１５８）
2006129363.tif 000159
（有機化合物１５９）
2006129363.tif 000160
（有機化合物１６０）
2006129363.tif 000161
フェノール系有機化合物
（有機化合物１６１）
2006129363.tif 000162
【００５２】
本発明のカーボンブラックは、様々な分野の組成物に適用することが可能である。また本発明のカーボンブラックは各種のビヒクル中での分散性が優れていると同時に優れた機械的特性を引き出すため、優れたゴム組成物を得ることができ、また劣化しにくい樹脂組成物を得ることができる。【００５３】
なお、様々な分野の組成物を得るには、本発明のカーボンブラックを含有する以外は、公知の各種の方法を採用して所望の組成物を調製することができる。
【発明を実施するための最良の形態】
【００５４】
以下においては実施例に基づき本発明について更に記述する。本実施例は本発明を限定するものではない。【００５５】
［実施例１］
カーボンブラック（Ｎ２２０、三菱化学株式会社製：フェレ径の個数平均粒径＝２１０ｎｍ）１００重量部と同カーボンブラックに対して有機化合物４８（分子量＝７４１、融点＝１２５℃）５０重量部を添加し、バッチ式二軸押し出し機に投入した。この二軸押し出し機は、２本のスクリューにて混合するもので、ＰＣＭ−３０（池貝製作所製）を使用した。連続式に混練できる構成とはせず、出口を密閉し２本のスクリューにて攪拌することができるように改造したものである。両者を投入後、第一温度（Ｔｐ１）１６０℃（融点＋３５℃）に加熱した状態で、攪拌を行った。攪拌時に充満度が９４％となるように両材料を装置内に投入した。第一攪拌速度（Ｓｖ１）は、スクリュー回転を毎分３０回転とした。ついで、１０分間（第一処理時間（Ｔ１））攪拌処理を実施した。この状態でサンプリングをし、ソックスレー抽出にてグラフト化の状態を確認すると、約３０％のグラフト化率であることがわかった。すなわち、カーボンブラック表面にグラフト化が進行している状態となっていることが確認された。
ついで、混合装置の攪拌条件として第二攪拌速度（Ｓｖ２）をスクリューの回転数を毎分６０回転とし、第二温度（Ｔｐ２）を１８０℃（融点＋５５℃）とし、より機械的剪断力が高い条件へ変更し、第二処理時間（Ｔ２）を６０分間とし処理を行った。その後、冷却し、処理されたカーボンブラックを取り出した。そのカーブンブラックの表面には前記有機化合物が９２％のグラフト化率でグラフト化されていた。また、一次粒子が７１個数％存在していた。また、カーボンブラックのフェレ径の個数平均粒径は３３ｎｍであった。このカーボンブラックを「本発明カーボンブラック１」とする。【００５６】
［実施例２〜４］
実施例１において、条件を、表１及び表２に示す通りとした以外は同様にして本発明のカーボンブラック２，３，４を得た。【００５７】
［実施例５］
カーボンブラック（Ｎ２２０、三菱化学株式会社製）１００重量部と同カーボンブラックに対して有機化合物４７（分子量＝７８４、融点＝２２１℃）８０重量部を充満度が９４％となるように、実施例１で使用した二軸押し出し機に投入した。ついで、２４０℃（融点＋１９℃）（Ｔｐ１）に加熱した状態で、攪拌を行った。攪拌は、攪拌速度（Ｓｖ１）をスクリュー回転で毎分３５回転とし、１５分間（Ｔ１）攪拌処理を実施した。この状態でサンプリングをし、ソックスレー抽出にてグラフト化の状態を確認すると、約３２％のグラフト化率であることがわかった。すなわち、表面にグラフト化が進行している状態となっていることが確認された。ついで、攪拌条件として、攪拌速度（Ｓｖ２）をスクリューの回転数で毎分５５回転とし、加熱温度（第二温度Ｔｐ２）を２７０℃（融点＋４９℃）とし、より機械的剪断力が高い条件へ変更し、処理時間（Ｔ２）として７０分間、処理を行った。その後、冷却し、処理されたカーボンブラックを取り出した。表面には前記有機化合物が７２％のグラフト化率でグラフト化されていた。また、一次粒子が５３個数％存在していた。また、フェレ径の個数平均粒径は４８ｎｍであった。このカーボンブラックを「本発明カーボンブラック５」とする。【００５８】
［実施例６〜９］
実施例１において、条件を、表１及び表２に示す通りとした以外は同様にして本発明のカーボンブラック６〜９を得た。【００５９】
［実施例１０］
実施例１において、カーボンブラック（Ｎ２２０、三菱化学株式会社製）の代わりにＲａｖｅｎ１０３５（コロンビア化学工業社製）とし、その他の条件を、表１及び表２に示す通りとした以外は同様にして本発明のカーボンブラック１０を得た。【００６０】
［実施例１１］
実施例５において、カーボンブラック（Ｎ２２０、三菱化学株式会社製）の代わりにＲａｖｅｎ１０３５（コロンビア化学工業社製）とし、その他の条件を、表１及び表２に示す通りとした以外は同様にして本発明のカーボンブラック１１を得た。【００６１】
［実施例１２］
実施例１において、条件を表１及び表２に示す通りとした以外は同様にして本発明のカーボンブラック１２を得た。【００６２】
［比較例１］
表面処理及びグラフト工程を受けていないカーボンブラック（Ｎ２２０、三菱化学株式会社製）を「比較用カーボンブラック１」とする。【００６３】
［比較例２］
実施例１において、第一処理時間（Ｔ１）１分経過後、試料を取り出した。このものを「比較用カーボンブラック２」とする。【００６４】
［比較例３］
実施例１において、有機化合物を、遊離基が発生しないステアリン酸（分子量＝２８４、融点＝７０℃）（比較化合物１）に変更した以外は、同様に処理した。このものを「比較用カーボンブラック３」とする。【００６５】
各本発明カーボンブラック１〜１２、比較用カーボンブラック１〜３におけるカーボンブラックのフェレ径の個数平均粒径、カーボンブラックの平均円形度、円形度が１００−１３０の範囲にあるカーボンブラックの個数割合、一次粒子のフェレ径の個数平均粒径、一次粒子の個数割合を表３に示した。【００６６】
【表１】
2006129363.tif 000163
【００６７】
【表２】
2006129363.tif 000164
【００６８】
［評価］
評価１）分散性
上記の「本発明カーボンブラック１〜１２」及び「比較用カーボンブラック１〜３」をそれぞれ１重量部とり、それぞれ１００重量部のアセトンを加えて、２５℃の温度条件にて１０分間超音波分散させ、それぞれのカーボンブラック分散液を得た。その後、５ｍｌの分散液をサンプリングし、遠心分離機を使用して４０００ｒｐｍで遠心沈降実験を行った。遠心分離を６０分間行い、途中、遠心分離機を１０分ごとに停止させ、当分散液の分散状態を目視判定した。
６０分遠心分離しても沈降がみられなかったものをＡとし、沈降がみられたものについては見られた時間を表３に示す。【００６９】
評価２）樹脂中への分散性評価
上記「本発明カーボンブラック１〜１２」及び「比較用カーボンブラック１〜３」についてポリスチレン樹脂と混合し、樹脂中の分散性を評価した。評価方法は、ポリスチレン樹脂１００重量部に対して前述のカーボンブラック１０重量部を添加し、二本ロールにて混練し、そのものを平滑な板状に成形し、その板の光沢度を光沢計（日本電色工業株式会社製）を用いて評価をおこなった。表面光沢度を測定角２０°で測定した。これら評価１）、２）の結果を表３に示す。【００７０】
これらの結果を表３に示す。
【表３】
2006129363.tif 000165
【００７１】
「本発明カーボンブラック１〜１２」では、６０分間、遠心沈降実験を行っても均一な分散性が良好に維持されていたのに対し、比較用カーボンブラック１，２，３では、それぞれ、１０分、２０分、１０分でカーボンブラックが沈降しており、比較用カーボンブラック１，２，３については優れた分散性は示されなかった。
また、「本発明カーボンブラック１〜１２」では、表面光沢度においても優れた性能が確認されたのに対し、比較用カーボンブラック１，２，３では、優れた性能を得ることができなかった。【００７２】
［発明の効果］
本発明のフェレ径の個数平均粒径と平均円形度を満たすカーボンブラックは、より強度があり、表面光沢、仕上がりが優れた樹脂またはゴム組成物を提供することが可能とした。また、従来なしえなかった、一次粒子を安定に存在させることにより、さまざまな工業分野への適用も期待できる。
また、本発明のカーボンブラックは比較的良好な分散性、流動性及び相容性を備えているばかりではなく、透明導電材料、輻射防止材料、油性インク、粉末インク、塗料など多くの領域で使用することができる。当該カーボンブラックの製造方法は工程が簡単で、コストは低く、汚染は発生しないばかりではなく、大ロットの連続生産も可能である。
【図面の簡単な説明】
【００７３】
【図１】フェレ径の説明図
【図２】二次粒子と基本粒子の説明図
【図３】一次粒子の説明図
【図４】従来のカーボンブラックの説明図
【図１】
2006129363.tif 000166
【図２】
2006129363.tif 000167
【図３】
2006129363.tif 000168
【図４】
2006129363.tif 000169
【国際調査報告】
2006129363.tif 000170
2006129363.tif 000171